Brevet FR3067283A1 (20181214)

REVENDICATIONS1. Stratifié pour objet pneumatique comportant au moins trois couches différentes et superposées: - une couche étanche aux gaz de gonflage constituée d'une composition à base d'au moins un élastomère diénique et d'au moins un système de réticulation, le taux d'élastomère diénique étant compris dans un domaine allant de de 50 à 100 pce ; - une couche de liaison constituée d'une composition à base d'au moins un élastomère thermoplastique A styrénique, d'au moins un élastomère thermoplastique B à bloc polyisobutylène, ledit élastomère thermoplastique B étant différent dudit élastomère thermoplastique A et d'au moins 140 pce d'une huile d'extension ayant une masse moyenne en nombre Mn inférieure ou égale à 5000 g/mol; - une couche auto-obturante constituée d'une composition à base d'au moins un élastomère thermoplastique styrénique et d'au moins 140 pce d'une huile d'extension ayant une masse moyenne en nombre Mn inférieure ou égale à 5 000 g/mol ; le taux d'élastomère thermoplastique styrénique étant compris dans un domaine allant de 50 à 100 pce ; et ladite couche de liaison étant disposée entre ladite couche étanche aux gaz de gonflage et ladite couche auto-obturante.\n<CLM>\1\tStratifié selon la revendication 1, dans lequel l'élastomère diénique de la composition de la couche étanche aux gaz de gonflage est choisi dans le groupe constitué par les polybutadiènes, les polyisoprènes de synthèse, le caoutchouc naturel, les copolymères de butadiène, les copolymères d'isoprène et les mélanges de ces élastomères.\n<CLM>\1\tStratifié selon la revendication 2, dans lequel l'élastomère diénique de la composition de la couche étanche aux gaz de gonflage est choisi dans le groupe des copolymères d'isoprène et d'isobutène, les copolymères halogénés d'isoprène et d'isobutène et les mélanges de ces copolymères.\n<CLM>\1\tStratifié selon l'une quelconque des revendications 1 à 3, dans lequel la composition de 30 la couche étanche aux gaz de gonflage comprend en outre une charge renforçante.\n<CLM>\1\tStratifié selon l'une quelconque des revendications 1 à 4, dans lequel la composition de la couche étanche aux gaz de gonflage comprend en outre une charge non-renforçante.\n<CLM>\1\tStratifié selon l'une quelconque des revendications 1 à 5, dans lequel l'élastomère thermoplastique A styrénique de la composition de la couche de liaison est choisi dans le 57 groupe constitué par les élastomères thermoplastiques styréniques saturés et les mélanges de ces élastomères.\n<CLM>\1\tStratifié selon la revendication 6, dans laquelle l'élastomère thermoplastique A styrénique saturé de la composition de la couche de liaison est choisi dans le groupe 5 constitué par les copolymères styrène/éthylène/butylène, les copolymères styrène/éthylène/propylène, les copolymères styrène/éthylène/éthylène/propylène, les copolymères styrène/éthylène/butylène/styrène, les copolymères styrène/éthylène/propylène/styrène, les copolymères styrène/éthylène/éthylène/propylène/styrène et les mélanges de ces copolymères. 10\n<CLM>\1\tStratifié selon la revendication 6, dans lequel l'élastomère thermoplastique A styrénique saturé de la composition de la couche de liaison est choisi dans le groupe constitué par les élastomères thermoplastiques styréniques triblocs saturés et les mélanges de ces élastomères.\n<CLM>\1\tStratifié selon la revendication 8, dans lequel l'élastomère thermoplastique A styrénique 15 triblocs saturé de la composition de la couche de liaison est choisi dans le groupe constitué par les copolymères styrène/éthylène/butylène/styrène, les copolymères styrène/éthylène/propylène/styrène et les mélanges de ces copolymères.\n<CLM>\1\tStratifié selon l'une quelconque des revendications 1 à 9, dans lequel le taux d'élastomère thermoplastique A styrénique dans la composition de la couche de liaison est 20 supérieur ou égal à 10 pce, de préférence est compris dans un domaine allant 20 à 80 pce, de préférence est compris dans un domaine allant de 25 à 75 pce.\n<CLM>\1\tStratifié selon l'une quelconque des revendications 1 à 10, dans lequel le bloc polyisobutylène de l'élastomère thermoplastique B à bloc polyisobutylène de la composition de la couche de liaison présente un taux pondéral en unités issues du 25 monomère isobutylène supérieur ou égal à 85% en poids par rapport au poids du bloc polyisobutylène.\n<CLM>\1\tStratifié selon l'une quelconque des revendications 1 à 11, dans lequel l'élastomère thermoplastique B à bloc polyisobutylène de la composition de la couche de liaison comprend, à au moins l'une des extrémités du bloc polyisobutylène, un bloc thermoplastique dont la température de transition vitreuse Tg est supérieure ou égale à 80°C.\n<CLM>\1\tStratifié selon l'une quelconque des revendications 1 à 12, dans lequel l'élastomère thermoplastique B à bloc polyisobutylène de la composition de la couche de liaison est choisi dans le groupe constitué par les copolymères thermoplastiques à blocs polystyrèniques et polyisobutylènes et les mélanges de ces copolymères. 58\n<CLM>\1\tStratifié selon la revendication 13, dans lequel le bloc thermoplastique de l'élastomère thermoplastique B à bloc polyisobutylène de la composition de la couche de liaison comprend des unités issues d'un monomère choisi dans le groupe constitué par styrène, méthyl styrènes, para-tertio-butylstyrène, chlorostyrènes, bromostyrènes, fluorostyrènes, 5 para-hydroxy-styrène, et les mélanges de ces monomères.\n<CLM>\1\tStratifié selon la revendication 14, dans lequel l'élastomère thermoplastique B à bloc polyisobutylène de la composition de la couche de liaison est choisi dans le groupe constitué par les copolymères diblocs styrène/isobutylène et les mélanges de ces copolymères 10\n<CLM>\1\tStratifié selon l'une quelconque des revendications 1 à 15, dans lequel l'élastomère thermoplastique B à bloc polyisobutylène dans la composition de la couche de liaison est supérieur ou égal à 10 pce, de préférence est compris dans un domaine allant de 20 à 80 pce, de préférence de 25 à 75 pce.\n<CLM>\1\tStratifié selon l'une quelconques des revendications 1 à 16, dans lequel l'huile 15 d'extension de la composition de la couche de liaison est choisie dans le groupe constitué par les huiles polyoléfiniques, les huiles paraffiniques, les huiles naphténiques, les huiles aromatiques, les huiles minérales, et les mélanges de ces huiles.\n<CLM>\1\tStratifié selon la revendication 17, dans lequel l'huile d'extension de la composition de la couche de liaison est une huile polyoléfinique choisie dans le groupe constitué par les 20 huiles polybutènes et les mélanges de ces huiles.\n<CLM>\1\tStratifié selon la revendication 18, dans lequel l'huile d'extension de la composition de la couche de liaison est choisie dans le groupe constitué par les huiles polyisobutylènes et les mélanges de ces huiles.\n<CLM>\1\tStratifié selon l'une quelconque des revendications 1 à 19, dans lequel le taux d'huile 25 d'extension dans la composition de la couche de liaison est compris dans un domaine allant de 145 et 500, de préférence de 145 à 400, plus préférentiellement de 145 à 350 pce.\n<CLM>\1\tStratifié selon l'une quelconque des revendications 1 à 20, dans lequel l'élastomère thermoplastique styrénique de la composition de la couche auto-obturante est choisi dans le groupe constitué par les élastomères thermoplastiques styréniques saturés et les mélanges 30 de ces élastomères.\n<CLM>\1\tStratifié selon la revendication 21, dans lequel l'élastomère thermoplastique styrénique saturé de la composition de la couche auto-obturante est choisi dans le groupe constitué par les copolymères styrène/éthylène/butylène, les copolymères styrène/éthylène/propylène, les copolymères styrène/éthylène/éthylène/propylène, les copolymères 35 styrène/éthylène/butylène/styrène, les copolymères styrène/éthylène//propylène/styrène, les 59 copolymères styrène/éthylène/éthylène/propylène/styrène et les mélanges de ces copolymères.\n<CLM>\1\tStratifié selon l'une quelconque des revendications 1 à 20, dans lequel l'élastomère thermoplastique styrénique de la composition de la couche auto-obturante est choisi dans le 5 groupe constitué par les élastomères thermoplastiques styréniques insaturés et les mélanges de ces élastomères.\n<CLM>\1\tStratifié selon la revendication 23, dans lequel l'élastomère thermoplastique styrénique de la composition de la couche auto-obturante est choisi dans le groupe constitué par les copolymères styrène/butadiène, les copolymères styrène/isoprène, les copolymères 10 styrène/butadiène/butylène, les copolymères styrène/butadiène/isoprène, les copolymères styrène/butadiène/styrène, les copolymères styrène/butadiène/butylène/styrène, les copolymères styrène/isoprène/styrène, les copolymères styrène/butadiène/isoprène/styrène et les mélanges de ces copolymères.\n<CLM>\1\tStratifié selon l'une quelconque des revendications 1 à 24, lequel l'huile d'extension de 15 la composition de la couche auto-obturante est choisie dans le groupe constitué par les huiles polyoléfiniques, les huiles paraffiniques, les huiles naphténiques, les huiles aromatiques, les huiles minérales, et les mélanges de ces huiles.\n<CLM>\1\tStratifié selon la revendication 25, dans lequel l'huile d'extension de la composition de la couche auto-obturante est une huile polyoléfinique choisie dans le groupe constitué par 20 les huiles polybutènes et les mélanges de ces huiles.\n<CLM>\1\tStratifié selon la revendication 26, dans lequel l'huile d'extension de la composition de la couche auto-obturante est choisie dans le groupe constitué par les huiles polyisobutylènes et les mélanges de ces huiles.\n<CLM>\1\tStratifié selon l'une quelconque des revendications 1 à 27, dans lequel le taux d'huile 25 d'extension dans la composition de la couche auto-obturante est compris dans un domaine allant de 140 et 700 pce, de préférence de 145 à 600 pce.\n<CLM>\1\tStratifié selon l'une quelconque des revendications 1 à 28, dans lequel la composition de la couche auto-obturante comprend en outre une polyoléfine ayant une masse molaire moyenne en nombre Mn allant de 10000 à 550000 g/mol, 30\n<CLM>\1\tStratifié selon l'une quelconque des revendications 1 à 29, dans lequel la couche étanche aux gaz de gonflage a une épaisseur supérieure ou égale à 0,4 mm.\n<CLM>\1\tStratifié selon la revendication 30, dans lequel la couche étanche aux gaz de gonflage a une épaisseur comprise dans un domaine allant de 0,4 à 2 mm, de préférence dans un domaine allant de 0,6 à 1,2 mm. 60\n<CLM>\1\tStratifié selon l'une quelconque des revendications 1 à 31, dans lequel la couche de liaison a une épaisseur inférieure ou égale à 1,5 mm.\n<CLM>\1\tStratifié selon la revendication 32, dans lequel la couche de liaison a une épaisseur comprise dans un domaine allant de 0,05 à 0,5 mm. 5\n<CLM>\1\tStratifié selon l'une quelconque des revendications 1 à 33, dans lequel la couche auto- obturante a une épaisseur supérieure ou égale à 2 mm.\n<CLM>\1\tStratifié selon la revendication 34, dans lequel la couche auto-obturante a une épaisseur comprise dans un domaine allant de 2 à 6 mm.\n<CLM>\1\tStratifié selon l'une quelconque des revendications 1 à 35, dans lequel la couche 10 étanche aux gaz de gonflage présente à sa surface un film d'agents de démoulage.\n<CLM>\1\tStratifié selon l'une quelconque des revendications 1 à 36, dans lequel la couche étanche aux gaz de gonflage est réticulée.\n<CLM>\1\tUtilisation d'un stratifié tel que défini dans l'une quelconque des revendications 1 à 37 comme paroi interne d'un objet pneumatique, notamment d'un bandage pneumatique. 15\n<CLM>\1\tObjet pneumatique comprenant un stratifié tel que défini selon l'une quelconque des revendications 1 à\n<CLM>\1\t40. Objet pneumatique selon la revendication 39, caractérisée en ce qu'il est un bandage pneumatique.\n<CLM>\1\tUtilisation d'une couche de liaison pour fixer une couche auto-obturante sur une 20 couche étanche aux gaz de gonflage, dans laquelle : - ladite couche de liaison est constituée d'une composition à base d'au moins un élastomère thermoplastique A styrénique d'au moins un élastomère thermoplastique B à bloc polyisobutylène, ledit élastomère thermoplastique B étant différent dudit élastomère thermoplastique A et d'au moins 140 pce d'une huile 25 d'extension ayant une masse moyenne en nombre Mn inférieure ou égale à 5000 g/mol, - ladite couche étanche aux gaz de gonflage est constituée d'une composition à base d'au moins un élastomère diénique et d'au moins un système de réticulation, le taux d'élastomère diénique étant compris dans un domaine allant de de 50 à 100 pce ; et 30 - la couche auto-obturante est constituée d'une composition à base d'au moins un élastomère thermoplastique styrénique et d'au moins 140 pce d'une huile d'extension ayant une masse moyenne en nombre Mn inférieure ou égale à 5000 g/mol ; le taux d'élastomère thermoplastique styrénique étant compris dans un domaine allant de 50 à 100 pce. 61\n<CLM>\1\tUtilisation selon la revendication 41, dans laquelle la couche étanche gaz de gonflage est réticulée.\n<CLM>\1\tUtilisation selon la revendication 41 à 42 dans la couche étanche aux gaz de gonflage constitue la paroi interne d'un objet pneumatique, tel que par exemple un bandage 5 pneumatique.\n<CLM>\1\tProcédé de fixation d'une couche auto-obturante sur la paroi interne d'un objet pneumatique, ladite couche auto-obturante étant constituée d'une composition à base d'au moins un élastomère thermoplastique styrénique et d'au moins 140 pce d'une huile d'extension ayant une masse moyenne en nombre Mn inférieure ou égale à 5000 g/mol ; le 10 taux d'élastomère thermoplastique styrénique étant compris dans un domaine allant de 50 à 100 pce, procédé dans lequel : (a) on dispose d'un objet pneumatique dont la paroi interne est faite d'une couche étanche gaz de gonflage constituée d'une composition à base d'au moins un élastomère diénique et d'au moins un système de réticulation, le taux d'élastomère 15 diénique étant compris dans un domaine allant de de 50 à 100 pce; (b) on applique une couche de liaison sur ladite paroi interne ; (c) on applique ladite couche auto-obturante sur ladite couche de liaison, ladite une couche de liaison constituée d'une composition à base d'au moins un élastomère thermoplastique A styrénique, d'au moins un élastomère thermoplastique B à bloc 20 polyisobutylène, ledit élastomère thermoplastique B étant différent dudit élastomère thermoplastique A et d'au moins 140 pce d'une huile d'extension ayant une masse moyenne en nombre Mn inférieure ou égale à 5000 g/mol.\n<CLM>\1\tProcédé selon la revendication 44, comprenant en outre une étape (d) dans laquelle on cuit l'objet pneumatique obtenu à l'issu de l'étape (c). 25\n<CLM>\1\tProcédé selon la revendication 44, comprend en outre une étape intermédiaire (a') dans laquelle, on cuit l'objet pneumatique de l'étape (a).\n<CLM>\1\tProcédé selon la revendication 46, dans lequel la couche étanche aux gaz de gonflage présente à sa surface un film d'agents de démoulage.\n<CLM>\1\tProcédé selon l'une quelconque des revendications 44 à 47, dans lequel, l'objet 30 pneumatique est un bandage pneumatique.